(57)【要約】【課題】感圧導電性エラストマーの納入時などにおいて取り扱いを容易にすることにある。また、感圧導電性エラストマーの厚みを容易により薄く製造することを目的とする。【解決手段】感圧導電性エラストマー１は、ＰＥＴ樹脂からなる高分子フィルムである基材３と、この基材３に設けられるエラストマー積層体２とを備える。エラストマー積層体２は、非導電性エラストマーであるシリコーンゴムと、導電性充填材であるナノサイズの炭素粒子と、非導電性補強剤である２種の粒子であるナノサイズの疎水性シリカ粒子およびナノサイズの中空シリカ粒子とを含む。このような構成の感圧導電性エラストマー１は、流動状のエラストマー積層体２を基材３の上面に付着させて硬化させるドクターブレード法により形成することができる。【選択図】図１
2018111218.tif 000002
【特許請求の範囲】
【請求項１】
基材と、
前記基材に設けられ、非導電性エラストマーと導電性充填材とを主成分とするエラストマー積層体とを備える感圧導電性エラストマーの製造方法であって、
流動状の前記エラストマー積層体を前記基材に付着させて硬化させることで、前記エラストマー積層体が前記基材に接着される
ことを特徴とする感圧導電性エラストマーの製造方法。
【請求項２】
前記基材としてフィルムを用いる
ことを特徴とする請求項１に記載の感圧導電性エラストマーの製造方法。
【請求項３】
前記基材としてプリント配線板を用いる
ことを特徴とする請求項１に記載の感圧導電性エラストマーの製造方法。
【請求項４】
前記導電性充填材として導電性の炭素粒子を用いる
ことを特徴とする請求項１〜３のいずれか１項に記載の感圧導電性エラストマーの製造方法。
【請求項５】
前記エラストマー積層体が非導電性補強剤を含む
ことを特徴とする請求項１〜４のいずれか１項に記載の感圧導電性エラストマーの製造方法。
【請求項６】
前記非導電性補強剤として、粒径が１μｍ未満のセラミック粒子を用いる
ことを特徴とする請求項５に記載の感圧導電性エラストマーの製造方法。
【請求項７】
前記セラミック粒子として、層状無機化合物粒子を用いる
ことを特徴とする請求項６に記載の感圧導電性エラストマーの製造方法。
【請求項８】
前記層状無機化合物粒子として、有機化合物をインターカレートした層状無機化合物粒子を用いる
ことを特徴とする請求項７に記載の感圧導電性エラストマーの製造方法。
【請求項９】
前記セラミック粒子として、有機化合物で表面処理した非導電性セラミック粒子を用いる
ことを特徴とする請求項６に記載の感圧導電性エラストマーの製造方法。
【請求項１０】
前記セラミック粒子として、疎水性シリカ粒子および／または中空シリカ粒子を用いる
ことを特徴とする請求項６に記載の感圧導電性エラストマーの製造方法。
【発明の詳細な説明】
【技術分野】
【０００１】
本発明は、加圧していない時は高い電気抵抗値を示し、加圧している時は圧力が大きいほど低い電気抵抗値を示す感圧導電性エラストマーの製造方法に関するものである。たとえば、圧力の大きさを測定するための感圧センサなどに用いられる感圧導電性エラストマーの製造方法に関するものである。
【背景技術】
【０００２】
従来、圧力の大きさを測定する感圧センサとして、ひずみゲージを用いる方式や、チタン酸ジルコン酸鉛などの圧電セラミックスを用いる方式などが知られている。これらの方式は、一般に剛性の高い材料で形成されているため、形状の自由度が低いという問題がある。
【０００３】
形状の自由度が高い感圧センサとしては、下記特許文献１に開示されるような感圧導電性インクを用いる方式が知られている。しかしながら、感圧導電性インクは、柔軟性に乏しく割れやすいという欠点がある。
【０００４】
そこで、ゴムやエラストマーなどに導電性充填材を分散させることで、形状の自由度が高く、柔軟性に優れた感圧導電性材料を得ることができる。この感圧導電性材料は、加圧していないとき、すなわち変形していないときは高い電気抵抗値を示すが、圧力を受けて圧縮変形すると、導電性充填材間の距離が短くなり、導電性充填材による導通経路が生じ、電気抵抗値が低くなる。この導通経路は、受けている圧力が大きいほど多く生じる。つまり、受けている圧力が大きいほど電気抵抗値が低くなるので、この感圧導電性材料の電気抵抗値を測ることで、この感圧導電性材料が受けている圧力の大きさを知ることができる。
【０００５】
本件出願人らは先に、下記特許文献２に開示される感圧導電性エラストマーを提案している。この感圧導電性エラストマーは、非導電性エラストマー中に粒径がナノメーターサイズの導電性フィラーを分散させたものであり、シート状に形成される。このような感圧導電性エラストマーシートをプリント配線板に装着する場合、図１０に示すように、板状の電極１０１の表面にシート状に形成された感圧導電性エラストマー１０２を装着し、その感圧導電性エラストマー１０２の表面に保護カバー１０３を接着剤などで貼り付けていた。この保護カバー１０３は、高硬度ウレタン樹脂などから形成されており、この製品に加えられた圧力が、保護カバー１０３を介して感圧導電性エラストマー１０２全体に均一に分散されることで、感圧導電性エラストマー１０２が安定した応答を示していた。くわえて、この保護カバー１０３は、感圧導電性エラストマー１０２の表面が傷付くのを防ぐので、感圧導電性エラストマー１０２を長持ちさせる効果も持っていた。
【先行技術文献】
【特許文献】
【０００６】
【特許文献１】特開２００５−２７４５４９号公報
【特許文献２】特開２００７−２２０４８１号公報
【発明の概要】
【発明が解決しようとする課題】
【０００７】
感圧導電性エラストマーにとって薄型化は重要な課題である。薄型化できれば、柔軟になるうえに小型化できるので、狭小部に装着することができるようになり、製品に組み込む際の形状設計の自由度が高くなるからである。また、感圧導電性エラストマーをウェアラブル端末に組み込む場合を考慮すると、薄型化することにより、装着感が少なくなるという恩恵も得られる。
【０００８】
従来、硬化した感圧導電性エラストマーをスプリッティングマシーンでスライスすることで薄型化されていた。くわえて、従来の方法で成形された感圧導電性エラストマーの表面は、平滑ではなく荒れているので、これもまたスプリッティングマシーンでスライスすることで平滑にされていた。しかし、スライスするためには感圧導電性エラストマーを抑えつけて固定する必要があるにも関わらず、感圧導電性エラストマーは、抑えつけられると容易に圧縮変形してしまう。これにより、圧縮変形した状態の感圧導電性エラストマーをスライスすることになるので、得られる感圧導電性エラストマーは、目的の厚みより厚くなってしまう。この問題により、従来の感圧導電性エラストマーは、３００μｍ以下の厚さにすることが容易ではなかった。
【０００９】
また、仮に３００μｍ以下に薄型化できたとしても、その取り扱いには難が生じる。薄型化による軽量性および柔軟性の向上と、平滑化したエラストマー表面の自己粘着性とにより、扱いを誤るとエラストマー表面同士が不意に貼り付いてしまうからである。そのうえ、薄型化により引っ張る力に弱くなっているため、貼り付いたところを剥がそうとして千切れてしまうリスクも生まれる。このリスクは、長尺のエラストマーで特に顕著であり、長尺での納入が困難になると考えると、薄型化により生じる取り扱い面での支障は大きい。
【００１０】
本発明は、このような問題に鑑みてなされたものであり、その主たる目的は、納入時などにおいて取り扱いを容易にすることにある。また、厚みを容易により薄く製造することを目的とする。
【課題を解決するための手段】
【００１１】
上記目的を達成するための本発明に係る感圧導電性エラストマーの製造方法は、基材と、前記基材に設けられ、非導電性エラストマーと導電性充填材とを主成分とするエラストマー積層体とを備える感圧導電性エラストマーの製造方法であって、流動状の前記エラストマー積層体を前記基材に付着させて硬化させることで、前記エラストマー積層体が前記基材に接着されることを特徴とする。
【００１２】
また、本発明に係る感圧導電性エラストマーの製造方法は、前記基材としてフィルムを用いることを特徴とする。
【００１３】
また、本発明に係る感圧導電性エラストマーの製造方法は、前記基材としてプリント配線板を用いることを特徴とする。
【００１４】
また、本発明に係る感圧導電性エラストマーの製造方法は、前記導電性充填材として導電性の炭素粒子を用いることを特徴とする。
【００１５】
また、本発明に係る感圧導電性エラストマーの製造方法は、前記エラストマー積層体が非導電性補強剤を含むことを特徴とする。
【００１６】
また、本発明に係る感圧導電性エラストマーの製造方法は、前記非導電性補強剤として、粒径が１μｍ未満のセラミック粒子を用いることを特徴とする。
【００１７】
また、本発明に係る感圧導電性エラストマーの製造方法は、前記セラミック粒子として、層状無機化合物粒子を用いることを特徴とする。
【００１８】
また、本発明に係る感圧導電性エラストマーの製造方法は、前記層状無機化合物粒子として、有機化合物をインターカレートした層状無機化合物粒子を用いることを特徴とする。
【００１９】
また、本発明に係る感圧導電性エラストマーの製造方法は、前記セラミック粒子として、有機化合物で表面処理した非導電性セラミック粒子を用いることを特徴とする。
【００２０】
さらに、本発明に係る感圧導電性エラストマーの製造方法は、前記セラミック粒子として、疎水性シリカ粒子および／または中空シリカ粒子を用いることを特徴とする。
【発明の効果】
【００２１】
本発明に係る感圧導電性エラストマーの製造方法によれば、流動状のエラストマー積層体を基材に付着させて硬化させることで、エラストマー積層体を基材に接着することができ、これにより、基材とエラストマー積層体とを一体化した状態で形成することができる。従って、エラストマー積層体が折り返されて表面同士が互いに貼り付いてしまう事態を防ぐことができるうえ、引っ張る力に対する強度が補強されるので、取り扱いを容易にすることができる。また、流動状のエラストマー積層体を基材に付着させて硬化させるので、ロール機を用いる従来の製造方法と比較して、エラストマー積層体の厚みを容易により薄くすることができる。なお、基材は、エラストマー積層体より硬い部材であることが好ましい。
【００２２】
また、本発明に係る感圧導電性エラストマーの製造方法によれば、基材として、柔軟性があって曲げても割れたりしない薄い素材であるフィルムが用いられる。また、エラストマー積層体は、非導電性エラストマーと導電性充填材とが主成分とされ、厚みを薄く形成することができるので、柔軟性があって曲げても割れたりしないものである。従って、フィルムとエラストマー積層体とが一体化した状態で形成された感圧導電性エラストマーを、柔軟性があって曲げても割れたりしない感圧センサとすることができる。
【００２３】
通常、感圧導電性エラストマーを感圧センサとして用いるためには、エラストマー積層体の抵抗値をモニタリングしなければならないので、エラストマー積層体を電極と組み合わせる必要がある。本発明に係る感圧導電性エラストマーの製造方法によれば、基材に電極の役割を果たすプリント配線板が用いられるので、エラストマー積層体を電極と一体化した状態で形成することができる。従って、エラストマー積層体を形成後に、エラストマー積層体と電極とを組み合わせる作業を別途行う必要がなくなり、性能の安定化、歩留まりの改善および形成作業の効率化を図ることができる。
【００２４】
また、本発明に係る感圧導電性エラストマーの製造方法によれば、機械的強度がより高い感圧導電性エラストマーを製造することができ、また、繰り返しの圧縮変形に対する電気抵抗値変化の再現性、および繰り返しの圧縮変形に対する耐久性が良好な感圧導電性エラストマーを製造することができる。
【００２５】
また、本発明に係る感圧導電性エラストマーの製造方法によれば、非導電性補強剤を添加することで、感圧導電性エラストマーの電気抵抗値を目的の値に調整できると共に、感圧導電性エラストマーの引っ張り強度、硬度、および耐久性をより向上させることができる。
【００２６】
また、本発明に係る感圧導電性エラストマーの製造方法によれば、非導電性エラストマー中に導電性充填材をより均一に分散させることができると共に、感圧導電性エラストマーの機械的強度をより高くすることができる。
【００２７】
また、本発明に係る感圧導電性エラストマーの製造方法によれば、セラミック粒子の少量の添加で感圧導電性エラストマーの電気抵抗値を適度な値にできると共に、感圧導電性エラストマーの引張強度および耐久性をより向上させることができる。
【００２８】
また、本発明に係る感圧導電性エラストマーの製造方法によれば、層状無機化合物粒子に有機化合物をインターカレートしているので、層状無機化合物粒子とマトリックス（母材）としての硬化後の非導電性エラストマーとの親和性が高くなる。そのため、感圧導電性エラストマー中における亀裂生成を阻害できると共に、仮に亀裂が生成されたとしても分子スケール又はナノメータースケールで亀裂の伝播を抑制でき、荷重を印加及び除加した場合や熱的な変化を受けた場合における感圧導電性エラストマーの機械的強度および耐久性を飛躍的に向上させることができる。
【００２９】
また、本発明に係る感圧導電性エラストマーの製造方法によれば、非導電性セラミック粒子を有機化合物で表面処理しているので、非導電性セラミック粒子とマトリックスとしての非導電性エラストマーとの間の結合性および親和性が高くなる。そのため、有機化合物で表面処理した非導電性セラミック粒子を配合すれば、感圧導電性エラストマー中における亀裂生成を阻害できると共に、仮に亀裂が生成されたとしても分子スケール又はナノメータースケールで亀裂の伝播・拡大を抑制できるので、荷重を印加及び除加した場合や、これを多数回繰り返した場合、また熱的な変化を受けた場合における感圧導電性エラストマーの機械的強度および耐久性を飛躍的に向上させることができる。更に、非導電性セラミック粒子とマトリックスとしての硬化後の非導電性エラストマーとの間の高い結合性および親和性のために、エラストマー本来の柔軟性を損なうことなく強度をより向上させることができる。
【００３０】
さらに、本発明に係る感圧導電性エラストマーの製造方法によれば、非導電性エラストマーおよび炭素粒子との親和性に優れているため、より良好な分散性を実現することができる。
【図面の簡単な説明】
【００３１】
【図１】本発明の感圧導電性エラストマーの一実施形態を示す概略縦断面図である。
【図２】ドクターブレード法により基材にエラストマー積層体を形成する状態を示す説明図である。
【図３】ディッピング法により基材にエラストマー積層体を形成する状態を示す説明図である。
【図４】実施例１における繰り返し３回の圧縮変形に対する電気抵抗値の変化（再現性）を表すグラフである。
【図５】実施例１における繰り返し１０万回の圧縮変形に対する電気抵抗値の変化（耐久性）を表すグラフである。
【図６】実施例１における再現性の試験を異なる温度環境で行った場合の３回目の圧縮変形に対する電気抵抗値の変化を表すグラフである。
【図７】実施例２におけるナノサイズカーボンブラック粒子の配合量の変更による３回目の圧縮変形に対する電気抵抗値の変化を表すグラフである。
【図８】比較例における繰り返し１０回の圧縮変形に対する電気抵抗値の変化（再現性）を表すグラフである。
【図９】実施例１および２で成形した感圧導電性エラストマーシートの、基材として用いた厚さ１００μｍのＰＥＴ樹脂から成る高分子フィルムの厚さを含んだ厚さを表すグラフである。
【図１０】従来の、感圧導電性エラストマーをプリント配線板に装着した製品の縦断面図である。
【発明を実施するための形態】
【００３２】
以下、本発明の具体的実施形態を図面に基づいて詳細に説明する。
【００３３】
図１は、本発明の感圧導電性エラストマーの一実施形態を示す概略縦断面図である。本実施形態の感圧導電性エラストマー１は、非導電性エラストマーと導電性充填材とを主成分とする流動状のエラストマー積層体２を基材３に付着させて硬化させることで、エラストマー積層体２を基材３に接着して製造される。これにより、感圧導電性エラストマー１は、基材３と、基材３に設けられるエラストマー積層体２とを備え、基材３とエラストマー積層体２とを一体化した状態で形成することができる。なお、以下においては、ナノサイズとは、粒径が１μｍ未満１ｎｍ以上であることを示している。また、マイクロサイズとは、粒径が１ｍｍ未満１μｍ以上であることを示している。
【００３４】
エラストマー積層体２の主成分である非導電性エラストマーは、たとえば、シリコーンゴムとされる。シリコーンゴムとしては、１液型または２液型の、常温硬化型シリコーンゴムや加熱硬化型シリコーンゴムなどが挙げられる。例として、空気中の湿気で加水分解を起こして架橋が進行して硬化する１液型の常温硬化型シリコーンゴムや、白金触媒のもと材料内で付加反応が進行する１液型の加熱硬化型シリコーンゴムなどが挙げられる。
【００３５】
エラストマー積層体２の主成分である導電性充填材は、たとえば、ナノサイズの導電性の炭素粒子とされる。ナノサイズの炭素粒子としては、球状炭素粒子、針状炭素粒子、板状炭素粒子、中空シェル構造炭素粒子などが挙げられる。導電性充填材としてこれらの炭素粒子を用いた感圧導電性エラストマー１は、機械的強度が高く、繰り返しの圧縮変形に対する電気抵抗値変化の再現性や、繰り返しの圧縮変形に対する耐久性が良好である。これは、炭素粒子がゴム内で独特な形状の粒子ネットワーク構造を形成するためである。ところで、土状黒鉛や鱗状黒鉛など、マイクロサイズの炭素粒子も存在するが、これらはナノサイズの炭素粒子と比較して、導電性を発現させるのに必要な配合量が多く、感圧導電性エラストマー１の伸びや引っ張り強度などに悪影響を及ぼしてしまい、望ましくない。
【００３６】
なお、シリコーンゴムと炭素粒子とは、良好な親和性を示す。従って、非導電性エラストマーとしてシリコーンゴムを用いると共に、導電性充填材として炭素粒子を用いると、炭素粒子の分散性をさらに向上させることができる。
【００３７】
炭素粒子以外の導電性充填材としては、非導電性または半導性の材料の表面を導電性物質でコーティングしたものや、金属材料などが挙げられる。導電性物質で表面がコーティングされる材料としては、セラミック材料、ガラス材料、ポリマー材料などが挙げられる。コーティング方法としては、ＣＶＤ（Ｃｈｅｍｉｃａｌ  Ｖａｐｏｒ  Ｄｅｐｏｓｉｔｉｏｎ、化学的蒸着）、ＰＶＤ（Ｐｈｙｓｉｃａｌ  Ｖａｐｏｒ  Ｄｅｐｏｓｉｔｉｏｎ、物理的蒸着）、焼き付け、メッキ、析出、塗布などが挙げられる。セラミック材料としては、アルミナ（Ａｌ２Ｏ３）、シリカ（ＳｉＯ２）、サファイヤ、炭化ケイ素（ＳｉＣ）などが挙げられる。ポリマー材料としては、ポリスチレン、ポリエチレン、エポキシ樹脂などが挙げられる。金属材料としては、銅、ステンレス、鉄、ニッケル、アルミニウム、銀、金、白金などからなる、金属粒子や金属箔などが挙げられる。
【００３８】
導電性充填材の粒径としては、５〜５００ｎｍ、好ましくは１０〜１００ｎｍ、より好ましくは２０〜５０ｎｍが好適である。これに対し、導電性充填材の粒径が５ｎｍ未満であれば導電性充填材の均一分散が困難になると共に、感圧導電性エラストマー１の電気抵抗値変化が小さくなる一方、５００ｎｍを超えれば感圧導電性エラストマー１の繰り返しの圧縮変形に対する電気抵抗値変化の再現性や繰り返しの圧縮変形に対する耐久性が悪くなるので、いずれの場合も望ましくない。
【００３９】
導電性充填材の配合割合としては、０．５〜２０ｗｔ％、好ましくは０．７〜１０ｗｔ％、より好ましくは１〜５ｗｔ％が好適である。これに対し、導電性充填材の配合割合が０．５ｗｔ％未満であれば感圧導電性エラストマー１の電気抵抗値が高くなる一方、２０ｗｔ％を超えれば感圧導電性エラストマー１の伸びや弾性が低下すると共に、無加圧時の感圧導電性エラストマー１の絶縁性が保たれないので、いずれの場合も望ましくない。
【００４０】
本実施形態では、エラストマー積層体２は、さらに非導電性補強剤を含む。少なくとも非導電性エラストマーと導電性充填材とさえあれば、感圧導電性エラストマー１を成形することは可能である。しかし、そこに非導電性補強剤を添加することで、感圧導電性エラストマー１の電気抵抗値を目的の値に調整できると共に、感圧導電性エラストマー１の引っ張り強度、硬度、および耐久性を向上させることができる。
【００４１】
非導電性補強剤としては、たとえば、粒径が１μｍ未満のセラミック粒子が用いられる。このセラミック粒子をエラストマー積層体２に配合することで、非導電性エラストマー中に導電性充填材をより均一に分散させることができると共に、感圧導電性エラストマー１の機械的強度をより高くすることができる。このようなセラミック粒子としては、等軸状セラミック粒子、板状セラミック結晶、針状セラミック結晶、セラミック単結晶粒子、セラミック多結晶粒子、造粒セラミック粉体、セラミック顆粒、後述する層状無機化合物粒子などが挙げられる。また、セラミック粒子は、後述する非導電性セラミック粒子であってもよい。
【００４２】
セラミック粒子の粒径は、５〜５００ｎｍ、好ましくは１０〜１００ｎｍ、より好ましくは２０〜５０ｎｍが好適である。これに対し、セラミック粒子の粒径が５ｎｍ未満であればセラミック粒子の均一分散が困難になると共に、感圧導電性エラストマー１の電気抵抗値変化が小さくなる一方、５００ｎｍを超えれば感圧導電性エラストマー１の繰り返しの圧縮変形に対する電気抵抗値変化の再現性や繰り返しの圧縮変形に対する耐久性が悪くなるので、いずれの場合も望ましくない。
【００４３】
セラミック粒子の配合割合としては、０．１〜５０ｗｔ％、好ましくは０．５〜３０ｗｔ％、より好ましくは１〜２５ｗｔ％が好適である。これに対し、セラミック粒子の配合割合が０．１ｗｔ％未満であれば感圧導電性エラストマー１の電気抵抗値が荷重印加に対して急激に低くなると共に、感圧導電性エラストマー１の強度を高くすることができないために繰り返しの圧縮変形に対する電気抵抗値変化の再現性や繰り返しの圧縮変形に対する耐久性が悪くなる一方、５０ｗｔ％を超えれば感圧導電性エラストマー１の伸びや弾性が低下するので、いずれの場合も望ましくない。
【００４４】
セラミック粒子が極めて大きい表面積を有する層状無機化合物粒子の場合、少量の添加で感圧導電性エラストマー１の電気抵抗値を適度な値にできると共に、感圧導電性エラストマー１の引張強度や耐久性を向上させることができるという利点がある。このような層状無機化合物粒子としては、粘土鉱物などが挙げられる。粘土鉱物としては、モンモリロナイト、スメクタイト、ハイドロタルサイト、バイデライト、ノントロナイト、ヘクトライト、サボナイト、ソーコナイト、スチブンサイト、ベントナイト、雲母鉱物、チタン酸化合物などが挙げられる。
【００４５】
ここで、層状無機化合物粒子に有機化合物をインターカレートしておけば、層状無機化合物粒子とマトリックス（母材）としての硬化後の非導電性エラストマーとの親和性が高くなる。そのため、有機化合物をインターカレートした層状無機化合物粒子を配合すれば、感圧導電性エラストマー１中における亀裂生成を阻害できると共に、仮に亀裂が生成したとしても分子スケール又はナノメータースケールで亀裂の伝播・拡大を抑制できるので、荷重を印加及び除加した場合や熱的な変化を受けた場合における感圧導電性エラストマー１の機械的強度や耐久性を飛躍的に向上させることができるという利点がある。ここでいう分子スケールとは、１ｎｍ未満のスケールをいう。ナノメータースケールとは、１０００ｎｍ（１μｍ）未満のスケールをいう。
【００４６】
インターカレートに用いる有機化合物としては、炭素数６以上のアルキル基を有しかつ末端にイオン化可能な極性基（アミノ基、ヒドロキシ基、カルボキシル基、アルデヒド基等）を有するアミン、アルコール、カルボン酸、アルデヒド等が挙げられる。層状無機化合物粒子に有機化合物をインターカレートする方法としては、層状無機化合物粒子の懸濁液に有機化合物を添加、溶解させて所定時間撹拌する方法等が挙げられる。この場合、混合液に超音波を照射しながら撹拌すれば、より効率良くインターカレートできるという利点がある。
【００４７】
特に、有機化合物及び硬化（架橋）前の非導電性エラストマーをインターカレートした層状無機化合物粒子を配合すれば、より効果的である。有機化合物及び硬化前の非導電性エラストマーをインターカレートする方法としては、上記のようにして有機化合物をあらかじめインターカレートしておいた層状無機化合物粒子を硬化前の非導電性エラストマーの溶液に添加し、この混合液を所定時間撹拌する方法等が挙げられる。この場合、混合液に超音波を照射しながら撹拌すれば、上記と同様、より効率良くインターカレートできるという利点がある。
【００４８】
また、セラミック粒子は、有機化合物で表面処理した非導電性セラミック粒子が用いられる。非導電性セラミック粒子を有機化合物で表面処理（表面修飾）しておけば、非導電性セラミック粒子とマトリックス（母材）としての非導電性エラストマーとの間の結合性・親和性が高くなる。これは、有機化合物による表面処理によって、有機化合物の末端が非導電性セラミック粒子の表面に化学的に付加すると共に、有機化合物の他の有機官能基とマトリックスとしての硬化後の非導電性エラストマー分子との間に化学的もしくは物理的な親和が生じるからであると考えられる。そのため、有機化合物で表面処理した非導電性セラミック粒子を導電性充填材と共に配合すれば、感圧導電性エラストマー１中における亀裂生成を阻害できると共に、仮に亀裂が生成されたとしても分子スケール又はナノメータースケールで亀裂の伝播・拡大を抑制できるので、荷重を印加及び除加した場合や、これを多数回繰り返した場合、また熱的な変化を受けた場合における感圧導電性エラストマー１の機械的強度や耐久性を飛躍的に向上させることができるという利点がある。さらに、上記のような非導電性セラミック粒子とマトリックスとしての硬化後の非導電性エラストマーとの間の高い結合性・親和性のために、エラストマー本来の柔軟性を損なうことなく強度を向上させることができるという利点がある。
【００４９】
ここで、非導電性セラミック粒子は、結晶質粒子、非晶質粒子、及びガラス質粒子のうちのいずれでもよい。このような非導電性セラミック粒子としては、二酸化ケイ素（シリカ）、マグネシア、カルシア、アルミナ、ジルコニア、チタニア、イットリア、ハフニア、酸化亜鉛、窒化ケイ素、窒化アルミニウム、モナザイト、コーディエライト、ガーネット、パイロクロア、シリカガラス、アルミノシリケートガラス、ホウケイ酸ガラス等が挙げられる。
【００５０】
非導電性セラミック粒子の表面処理に用いる有機化合物としては、無機物質と反応・結合する官能基〔Ｘ〕、及び、有機物質と反応・結合又は相互作用をする官能基〔Ｙ〕をいずれも有するシランカップリング剤やシリル化剤等が挙げられる。
【００５１】
シランカップリング剤の一般式は、
Ｙ−Ｒ−Si−Ｘ３
（但し、式中のＲは不特定の原子団、Siはケイ素をそれぞれ表す。）
で示される。
【００５２】
官能基〔Ｘ〕としては、水あるいは湿気と反応してシラノールを生成する官能基であるアルコキシ基、アセトキシ基、塩素原子、ヨウ素原子等が挙げられる。官能基〔Ｙ〕としては、ビニル基、アリル基、メタクリル基、アミノ基、エポキシ基、メルカプト基、アルキル基等が挙げられる。
【００５３】
有機化合物による表面処理の方法としては、非導電性セラミック粒子と有機化合物との混合・攪拌を溶媒中で行う湿式処理、混合・攪拌を無溶媒系で行う乾式処理の他、乾式処理後に更に湿式処理を行う方法等が挙げられる。湿式処理としては、あらかじめシランカップリング剤等の有機化合物又はその原料を溶解した有機溶媒あるいは水に非導電性セラミック粒子を添加・攪拌して化学反応させることにより、非導電性セラミック粒子の表面に有機化合物を結合させる方法等が挙げられる。また、湿式処理においては、濃度０．０１〜２．０重量％、好ましくは０．１〜１．０重量％となるようにシランカップリング剤等の有機化合物を溶媒に溶解した溶液としておき、この溶液１００重量部に対して非導電性セラミック粒子を０．５〜５．０重量部、好ましくは１．０〜２．５重量部添加して表面処理することが好適である。一方、乾式処理におけるシランカップリング剤等の有機化合物の配合量は、非導電性セラミック粒子１００重量部に対して０．０５〜５重量部、好ましくは０．１〜２重量部が好適である。
【００５４】
さらに、セラミック粒子は、シリカ粒子を疎水処理したものである疎水性シリカ粒子、および中空構造のシリカ粒子である中空シリカ粒子の２種類の粒子が用いられる。この場合、シリコーンゴムおよび炭素粒子との親和性に優れているため、良好な分散性を実現することができる。ここでは、セラミック粒子として疎水性シリカ粒子および中空シリカ粒子の２種類の粒子が用いられたが、疎水性シリカ粒子および中空シリカ粒子の内、どちらか一方の粒子を用いてもよい。
【００５５】
基材３は、たとえば、ＰＥＴ（ポリエチレンテレフタレート）樹脂からなる高分子フィルムが用いられる。ＰＥＴ樹脂からなる高分子フィルムは、柔軟でありながら優れた強度を持ち合わせているので、基材３として適している。その上、耐熱性も高いので、非導電性エラストマーとして加熱硬化型エラストマーを用いる場合でも、問題なく用いることができる。加えて、安価であり、エラストマー積層体２との剥離性も良好である。なお、ＰＥＴ樹脂からなる高分子フィルムは、厚みが５０μｍ以上５００μｍ未満であることが望ましい。
【００５６】
このほか、基材３として用いることができる高分子フィルムとしては、ポリエチレンやポリプロピレンなどのポリオレフィン系樹脂、ポリ塩化ビニルやポリビニルアルコールなどのビニル系樹脂、ポリブチレンテレフタレートなどのポリエステル系樹脂、ポリアクリル酸メチルやポリメタクリル酸エチルなどのアクリル系樹脂、ポリスチレンなどのスチレン系樹脂、ポリカーボネートやセロファンなどのエラストマー系樹脂などからなるものである。
【００５７】
基材３として用いることができるそれ以外のフィルムとしては、金属箔フィルム、ガラスフィルム、もしくはこれらを高分子フィルムと組み合わせた複合化フィルムなどが挙げられる。また、フィルムではなく、紙、布、ゴムシート、電極基板などを基材３として用いることも可能である。
【００５８】
次に、本実施形態の感圧導電性エラストマー１の製造方法について説明する。本実施形態の感圧導電性エラストマー１は、非導電性エラストマーであるシリコーンゴムと、導電性充填材であるナノサイズの炭素粒子と、非導電性補強剤であるナノサイズの２種のシリカ粒子とをノルマルヘキサン溶媒中に分散させてスラリー状のエラストマー積層体２を生成し、そのエラストマー積層体２をＰＥＴ樹脂からなる高分子フィルムである基材３に塗布または印刷して硬化させたものである。なお、製造工程における分散溶媒としてノルマルヘキサンを採用した場合、ノルマルヘキサンとシリコーンゴム、シリカ粒子、炭素粒子とが良好な親和性を示すため、撹拌および分散を容易に行うことができる。
【００５９】
均一な厚さの薄膜状のエラストマー積層体２を基材３に形成する方法としては、たとえば、ドクターブレード法がある。図２は、ドクターブレード法により基材３にエラストマー積層体２を形成する状態を示す説明図である。
【００６０】
図２に示されるように、本実施形態のドクターブレード法では、一部がドクターブレード形状に形成された容器４が用いられる。この容器４は、外周壁の下端部の一部に、容器４の内外を連通して吐出口５が形成されている。吐出口５が形成された箇所において、容器４の外周壁の下端部は、ドクターブレード形状に形成されている。
【００６１】
容器４には、スラリー状のエラストマー積層体２が収容される。エラストマー積層体２は、シリコーンゴムを溶媒に溶かし、そこに、ナノサイズの炭素粒子、ナノサイズの疎水性シリカ粒子およびナノサイズの中空シリカ粒子を配合して混合し、その混合物から溶媒を取り除くことで、スラリー状の材料に形成される。なお、シリコーンゴム、ナノサイズの炭素粒子、ナノサイズの疎水性シリカ粒子、ナノサイズの中空シリカ粒子、およびノルマルヘキサン溶媒は、所定の割合で配合される。
【００６２】
容器４内のスラリー状のエラストマー積層体２が吐出口５から外部へ吐出されつつ、容器４の下方に配置される高分子フィルム３が吐出口５から離れる方向へローラなどで移動することで、高分子フィルム３の上面にエラストマー積層体２が薄膜状に形成される。その後、所定の方法でエラストマー積層体２を硬化させることで、感圧導電性エラストマー１を形成することができる。このように、ドクターブレード法は、基材３の上にスラリー状のエラストマー積層体２をドクターブレードによって一定の厚さでコーティングして硬化させることで成形する方法である。この方法は、特に、厚さの均一な長尺シート状に成形する場合に好適に用いられる。
【００６３】
また、エラストマー積層体２を基材３に形成する方法としては、たとえば、ディッピング法がある。図３は、ディッピング法により基材３にエラストマー積層体２を形成する状態を示す説明図である。ここでは、基材３は、立体形状に形成されている。
【００６４】
この図３に示されるように、本実施形態のディッピング法は、容器６内に収容されたスラリー状のエラストマー積層体２に基材３を浸すこと（ディッピング）によって基材３の表面にエラストマー積層体２を付着させ、そしてエラストマー積層体２を硬化させることで、基材３とエラストマー積層体２とを接着させる方法である。なお、エラストマー積層体２は、前述したドクターブレード法で用いられたものと同様のものとされる。このディッピング法は、ロボットハンドなどの立体表面にエラストマー積層体２を成形する場合に好適に用いられ、厚塗りや重ね塗りなどが可能である。
【００６５】
その他、基材３にエラストマー積層体２を形成する方法としては、スクリーン印刷法、パッド印刷法などがある。これらの方法は、空気中、真空中、不活性ガス中などで行うことが可能である。
【００６６】
本実施形態の場合、高分子フィルム３とエラストマー積層体２とを一体化した状態で形成することができるので、従来のようにエラストマー積層体２が折り返されて表面同士が互いに貼り付いてしまう事態を防ぐことができるうえ、引っ張る力に対する強度が補強されるので、取り扱いを容易にすることができる。また、流動状（スラリー状）のエラストマー積層体２を高分子フィルム３に付着させて硬化させるので、ロール機を用いて圧延して形成する場合と比較して、エラストマー積層体２の厚みを容易により薄くすることができる。
【００６７】
また、本実施形態の場合、基材３として高分子フィルムが用いられると共に、エラストマー積層体２が厚みを薄く形成される。従って、フィルム３とエラストマー積層体２とが一体化した状態で形成された感圧導電性エラストマー１は、柔軟性があって曲げても割れたりしないものとすることができる。
【００６８】
また、本実施形態の場合、エラストマー積層体２が基材３と接着した状態で形成される。従って、感圧導電性エラストマー１の基材３との接着面は平滑なので、スプリッティングマシーンで表面を削ぐ必要も無くなる。
【００６９】
さらに、本実施形態の場合、エラストマー積層体２と高分子フィルムである基材３とが一体化した状態で形成されるので、従来のように保護カバーの貼り付け作業を行う必要が無くなり、生産性の向上を図ることができる。保護カバーを貼り付けていない薄型感圧導電性エラストマー１が必要な場合でも、エラストマー積層体２を基材３から剥がすだけで済む。エラストマー積層体２との剥離性に優れた基材３であれば、この作業は極めて容易であり、時間も手間もかからない。
【００７０】
本発明は、前記実施形態の構成に限らず、適宜変更可能である。たとえば、前記実施形態では、基材３は、ＰＥＴ樹脂からなる高分子フィルムとされたが、これに限定されるものではなく、たとえば、プリント配線板でもよい。この場合、基材３に電極の役割を果たすプリント配線板が用いられるので、エラストマー積層体２と電極とを一体化した状態で形成することができる。従って、エラストマー積層体２を形成後に、エラストマー積層体２と電極とを接着剤などで接着する作業を行う必要がなくなり、性能の安定化、歩留まりの改善および形成作業の効率化を図ることができる。
【実施例１】
【００７１】
次に、本発明の実施例について説明する。
非導電性エラストマーとしては、１液型の加熱硬化型シリコーンゴム（信越化学工業株式会社製、商品名：ＫＥ−１８３０）を用いた。導電性充填材としては、ナノサイズカーボンブラック粒子（ライオン・スペシャリティ・ケミカルズ株式会社製、商品名：ＥＣ６００ＪＤ）を用いた。非導電性補強剤としては、疎水性ナノサイズシリカ粒子（日本アエロジル株式会社製、商品名：ＲＸ５０）と中空ナノサイズシリカ粒子（日鉄鉱業株式会社製、商品名：シリナックス）を用いた。
【００７２】
感圧導電性エラストマーを作成するには、まず、ナノサイズカーボンブラック粒子、疎水性ナノサイズシリカ粒子および中空ナノサイズシリカ粒子を混合して撹拌した混合物を、硬化前の非導電性エラストマーを溶媒に溶かした溶液に配合した後、ホモジナイザーによる超音波分散を６０分間行い、十分に分散させた。なお、硬化前の非導電性エラストマー、ナノサイズカーボンブラック粒子、疎水性ナノサイズシリカ粒子、中空ナノサイズシリカ粒子およびノルマルヘキサン溶媒は、下記の表１の割合で配合した。
【００７３】
【表１】
2018111218.tif 000003
【００７４】
次に、エバポレーターにより２０５ｈＰａで溶媒除去を３７５秒間行うことで、混合物から溶媒をある程度取り除き、粘性のあるスラリー状とした。このスラリー状材料に、自転公転式攪拌脱泡機による３分間の分散工程を施し、再び分散させた。このスラリー状材料を、ドクターブレード法により、ＰＥＴ樹脂からなる厚さ１００μｍの高分子フィルム表面にコーティングし、最後に室温で３０分放置して溶媒を揮発させたあと、恒温恒湿槽（温度９０℃、湿度３０％）に投入して１２時間硬化させることで、感圧導電性エラストマーシートを作成した。
【００７５】
得られた感圧導電性エラストマーシートから５ｍｍ×５ｍｍの角形シート（面積：２５ｍｍ２）を抜き取り、繰り返し３回の圧縮変形に対する電気抵抗値の変化(再現性)を調べた。その結果を図４に示す。圧縮条件は、下記の条件１とした。
【００７６】
（条件１）
フォースゲージを用いて、ヘッドスピード２ｍ／ｍｉｎで２０００ｇｆの荷重が加わるまで圧縮する。２０００ｇｆの荷重が加わったら、同じヘッドスピードで荷重から解放する。
【００７７】
また、上記と同様の角形シートを別途用意し、繰り返し１０万回の圧縮変形に対する電気抵抗値の変化（耐久性）を調べた。その結果を図５に示す。試験条件は、下記の条件２とした。
【００７８】
（条件２）
５００ｇｆの荷重を、０．１秒加重−０．１秒解放のサイクルで加える。１サイクルで圧縮１回とカウントし、一定回数圧縮するごとに条件１の条件下で特性を測定した。この測定は、圧縮回数０〜１０００では圧縮１００回ごとに、圧縮回数１０００〜１００００では圧縮１０００回ごとに、圧縮回数１００００〜１０００００では圧縮１００００回ごとに行った。
【００７９】
その他にも、再現性の試験を異なる温度環境で行った場合にどうなるか（温度依存性）を調べ、３回目の圧縮変形に対する電気抵抗値の変化を温度ごとに比較した。その結果を図６に示す。試験条件は、下記の条件３とした。
【００８０】
（条件３）
上記と同様の角形シートを、２０℃に設定したドラフトチャンバーの中に１時間入れておいたあと、条件１の圧縮条件で再現性の試験を行った。次いで、ドラフトチャンバーの温度を３０℃に設定し、同様にして１時間後に試験を行った。このように、温度を２０℃、３０℃、４０℃、５０℃、６０℃、７０℃、２０℃、１０℃、０℃、−１０℃、−２０℃、と変化させながら、合計で１１回、１時間ごとに試験を行った。ただし、７０℃と２０℃の間だけ１時間ではなく１６時間の時間を空けた。
【実施例２】
【００８１】
実施例１と同じ材料を用いて、実施例１と同じ方法で感圧導電性エラストマーを形成した。ただし、形成した感圧導電性エラストマーは４枚であり、それぞれの感圧導電性エラストマーは、非導電性エラストマー、各粒子および溶液を表２の割合で配合した。これは、表１の配合において、ナノサイズカーボンブラック粒子の配合量だけ変更したものである。
【００８２】
【表２】
2018111218.tif 000004
【００８３】
これらの感圧導電性エラストマーについて、実施例１と同様に、得られた感圧導電性エラストマーシートから５ｍｍ×５ｍｍの角形シート（面積：２５ｍｍ２）を抜き取り、繰り返し３回の圧縮変形に対する電気抵抗値の変化（再現性）を調べた。そして、３回目の圧縮変形に対する電気抵抗値の変化を、ナノサイズカーボンブラック粒子の配合量ごとに比較した。その結果を図７に示す。圧縮条件は実施例１と同様に条件１とした。
【比較例】
【００８４】
非導電性エラストマーとしては、１液型の常温硬化シリコーンゴム（信越化学工業株式会社製、商品名：ＫＥ−４４５）を用いた。粒径がナノメーターサイズの導電性フィラーとしては、球状の炭素粒子（三菱化学株式会社製、商品名：ケッチンブラックＥＣ６００ＪＤ、粒径：２０〜４０ｎｍ、平均粒径：３４ｎｍ）を用いた。非導電性エラストマーには、導電性フィラーの他、シリコーンゴム粒子〔Ａ〕（東レダウコウニング株式会社製、商品名：Ｅ８０、粒径：２０〜１４０μｍ、平均粒径：７０μｍ、不定形）及びシリコーンゴム粒子〔Ｂ〕（東レダウコウニング株式会社製、商品名：トスパール、粒径：２〜３μｍ、平均粒径：２μｍ、球形）も配合した。なお、ナノメーターサイズとは、１０００ｎｍ（１μｍ）未満のサイズをいう。
【００８５】
感圧導電性エラストマーの作製に際しては、まず、硬化前の非導電性エラストマーを表３の配合量でヘキサン溶媒に溶かして非導電性エラストマー溶液とし、これに導電性フィラー、シリコーンゴム粒子〔Ａ〕、及びシリコーンゴム粒子〔Ｂ〕を表３の割合で配合し、混合機で十分に混合した。
【００８６】
【表３】
2018111218.tif 000005
【００８７】
次いで、エバポレーションにより混合物からヘキサン溶媒を留去し、十分に脱泡した。脱泡後の混合物をカレンダー成形機により圧延し、その圧延物を室温で２４時間放置して硬化させ、厚さ１ｍｍの感圧導電性エラストマーシートを作製した。
【００８８】
得られた感圧導電性エラストマーシートから５ｍｍ×５ｍｍ角（面積：２５ｍｍ２）の角形シートを切り取り、繰り返し（１〜１０回）の圧縮変形に対する電気抵抗値変化の再現性（Ｆ−Ｒ特性）を調べた。その結果を図８に示す。電気抵抗値の測定に際しては、１対の電極を上面に有する電極基板上に角形シートを載置し、更にその上をゴムカバーで覆うことにより、角形シートの上面全体に負荷（荷重）が加わるようにした。圧縮サイクルは、０．２５Ｈｚ（負荷：３０００ｇｆ、印加時間：１秒、除加時間：３秒）とした。
【００８９】
これを図４と見比べることにより、実施例１の方法でも感圧性のあるエラストマーシートが成形できていることが分かる。比較例では、図８に示されるように、電気抵抗値変化特性のばらつきが小さい。これは、繰り返しの圧縮変形に対する電気抵抗値変化の再現性が良好であることを意味している。一方、実施例１では、図４に示されるように、電気抵抗値変化特性のばらつきが小さい。従って、実施例１においても、繰り返しの圧縮変形に対する電気抵抗値変化の再現性が良好であることが確認された。また、実施例１および２で成形した計５つの感圧導電性エラストマーシートについて、各シートから５ｍｍ×５ｍｍの角形シート（面積：２５ｍｍ２）を抜き取り、その厚さをダイヤルゲージで測定した。その結果を図９に示す。ただし、図９で示す厚さは、基板として用いた厚さ１００μｍのＰＥＴ樹脂からなる高分子フィルムを含んだ厚さである。この図から分かるように、既存の感圧導電性エラストマーは３００μｍまでしか薄くすることができなかったが、本発明に係る方法ではそれより薄く成形できることが分かる。従って、従来のようにスプリッティングマシーンでスライスする必要がない。
【００９０】
また、図５から、何度圧縮され続けても良好なＦ−Ｒ特性を示し続けることが確認された。また、図６から、幅広い温度範囲において良好なＦ−Ｒ特性を示すことが確認された。すなわち、図５および図６から、薄型感圧導電性エラストマーのＦ−Ｒ特性の頑強さが確認された。さらに、図７から、導電性充填材の配合量を変えることで、薄型感圧導電性エラストマーの出力する抵抗値を操作できることが確認された。すなわち、顧客の要望に合わせて抵抗値の範囲を変えるなど、薄型感圧導電性エラストマーのＦ−Ｒ特性の柔軟さが確認された。
【産業上の利用可能性】
【００９１】
本発明は、基材とエラストマー積層体とを備える感圧導電性エラストマーの製造に好適に用いられる。
【符号の説明】
【００９２】
１  感圧導電性エラストマー
２  エラストマー積層体
３  基材
【図１】
2018111218.tif 000006
【図２】
2018111218.tif 000007
【図３】
2018111218.tif 000008
【図４】
2018111218.tif 000009
【図５】
2018111218.tif 000010
【図６】
2018111218.tif 000011
【図７】
2018111218.tif 000012
【図８】
2018111218.tif 000013
【図９】
2018111218.tif 000014
【図１０】
2018111218.tif 000015